1 ) 분말 A 대신 에 , 표 1 에 나타내 는 원료 분말 5 및 6 을 95 : 5 의 배합 비율 ( 중량 비 ) 로 포함 하 는 Co 3 O 4 - Bi 2 O 3 혼합 분말 I 를 이용 함 으로써 , LiCoO 2 그린 시트 대신 에 , Bi 2 O 3 을 조제 로서 포함 하 는 Co 3 O 4 그린 시트 를 이용 한 것 , 2 ) Li 2 CO 3 그린 시트 편의 배치 량 을 Li / Co 비 가 1 . 2 가 되 도록 한 것 , 3 ) 가소 를 1300 ℃ 에서 5 시간 행한 것 , 4 ) 본 소성 을 2 단계 소성 이 아니 라 850 ℃ 에서 20 시간 의 1 단계 소성 으로 행한 것 이외 는 , 예 1 과 동일 하 게 하 여 정극 판 및 전지 를 제작 하 여 , 각종 평가 를 행하 였 다 .